(57)【要約】【課題】リン酸カルシウム系化合物で構成された緻密質の球状粒子を、効率よく安価に製造可能な粒子の製造方法、かかる粒子の製造方法で製造された粒子、および、かかる粒子を吸着剤として用いた吸着装置を提供すること。【解決手段】リン酸カルシウム系化合物の一次粒子と分散媒とを含むスラリー（液体）を調製する工程と、このスラリーを液滴として加熱雰囲気中に供給し、液滴中から分散媒を除去して一次粒子の集合体を得、この集合体を溶融するとともに球形化し、その後、固化させて、緻密質の二次粒子を得る工程とを有する。また、加熱雰囲気は、雰囲気ガスを電離したプラズマを含むものが好ましい。さらに、このプラズマは、加熱雰囲気中にプラズマ炎を形成しており、このプラズマ炎の外周部にスラリーを供給するのが好ましい。【選択図】なし【特許請求の範囲】
【請求項１】
リン酸カルシウム系化合物の一次粒子と分散媒とを含む液体を、液滴として加熱雰囲気中に供給し、前記液滴中から前記分散媒を除去して前記一次粒子の集合体を得、該集合体を溶融するとともに球形化し、その後、固化させて、緻密質の二次粒子を得ることを特徴とする粒子の製造方法。
【請求項２】
前記加熱雰囲気は、雰囲気ガスを電離したプラズマを含む請求項１に記載の粒子の製造方法。
【請求項３】
前記プラズマは、前記加熱雰囲気中にプラズマ炎を形成しており、
前記液体は、前記プラズマ炎の外周部に供給される請求項２に記載の粒子の製造方法。
【請求項４】
前記プラズマ炎の外周部におけるプラズマ温度は、１０００〜３０００℃である請求項３に記載の粒子の製造方法。
【請求項５】
前記球形化した溶融状態の集合体を、強制的に冷却することにより固化させる請求項１ないし４のいずれかに記載の粒子の製造方法。
【請求項６】
前記得られた二次粒子に対して、その表面の凹凸を低減または消失させる平滑化処理を施す請求項１ないし５のいずれかに記載の粒子の製造方法。
【請求項７】
前記平滑化処理は、熱処理である請求項６に記載の粒子の製造方法。
【請求項８】
前記熱処理の温度は、４００〜９００℃である請求項７に記載の粒子の製造方法。
【請求項９】
前記得られた二次粒子は、その空孔率が５％以下である請求項１ないし８のいずれかに記載の粒子の製造方法。
【請求項１０】
前記得られた二次粒子は、その平均粒径が０．５〜２０μｍである請求項１ないし９のいずれかに記載の粒子の製造方法。
【請求項１１】
前記得られた二次粒子は、下記式（Ｉ）で表される円形度係数Ｃの平均値が、０．８〜０．９９である請求項１ないし１０のいずれかに記載の粒子の製造方法。
Ｃ＝４πＳ／Ｌ２  ・・・（Ｉ）
（ただし、式中、Ｓ［μｍ２］は、測定対象の粒子の投影像の面積、Ｌ［μｍ］は、測定対象の粒子の投影像の周囲長を表す。）
【請求項１２】
前記リン酸カルシウム系化合物は、ハイドロキシアパタイトまたはリン酸三カルシウムである請求項１ないし１１のいずれかに記載の粒子の製造方法。
【請求項１３】
請求項１ないし１２のいずれかに記載の粒子の製造方法により製造されたことを特徴とする粒子。
【請求項１４】
カラムの充填空間に、吸着剤として請求項１３に記載の粒子を充填してなることを特徴とする吸着装置。
【発明の詳細な説明】
【技術分野】
【０００１】
本発明は、粒子の製造方法、粒子および吸着装置に関するものである。
【背景技術】
【０００２】
セラミックス材料の一種であるリン酸カルシウム系化合物は、例えば、生体材料や、クロマトグラフィーの固定相用材料等として、広く使用されている。
生体材料として使用する場合、リン酸カルシウム系化合物は、スラリー（液体）等から粒子を得、この粒子を所望の形状に成形して成形体とし、さらに、この成形体を焼成（焼結）することにより焼結体とされる。そして、かかる焼結体を、人工骨や人工歯根等として、臨床的に使用している。
【０００３】
また、クロマトグラフィーの吸着剤として使用する場合、リン酸カルシウム系化合物は、前記生体材料として使用する場合と同様にして粒子を得、この粒子を焼成（焼結）することにより、焼結された焼結微粒子とされる。そして、かかる焼結微粒子を、カラムの充填空間に充填して使用している。
このような粒子を得る方法として、水酸基の少なくとも一部をハロゲン基で置換したハイドロキシアパタイトの一次粒子を含むスラリーを、噴霧乾燥法により造粒して、二次粒子を製造する方法が開示されている（例えば、特許文献１参照）。
【０００４】
噴霧乾燥法（スプレードライ）は、一次粒子を含む液滴に熱風を接触させることにより、液滴中の液相成分を瞬時に乾燥させ、球状の二次粒子を製造する方法である。
しかしながら、上記方法で製造される粒子は、複数の一次粒子が集合した集合体に過ぎず、粒子内の空孔率が大きく、機械的強度が低い。このため、かかる粒子をカラムの充填空間に充填し、液体クロマトグラフィー用吸着装置の吸着剤として用いた場合、カラム内の高い圧力により粒子が崩壊して、フィルタ部材の目詰まり等を生じるおそれがある。
【０００５】
また、粒子の空孔率が大きいと、この空孔内で分離成分に粒子内拡散を生じ、吸着装置の分離特性が低下するという問題もある。
さらに、噴霧乾燥法では、数μｍ程度の比較的小さい粒径の粒子の収量が少ないため、これらの粒子を製造するのに長時間、高コストを要する。
以上のような課題を解決するためには、粒子が緻密質であることが有効だが、これまでは、そのような緻密質の粒子を効率よく製造する方法が確立されていない。
【０００６】
【特許文献１】特開２００４−３３０１１３号公報
【発明の開示】
【発明が解決しようとする課題】
【０００７】
本発明の目的は、リン酸カルシウム系化合物で構成された緻密質の球状粒子を、効率よく安価に製造可能な粒子の製造方法、かかる粒子の製造方法で製造された粒子、および、かかる粒子を吸着剤として用いた吸着装置を提供することにある。
【課題を解決するための手段】
【０００８】
このような目的は、下記（１）〜（１４）の本発明により達成される。
（１）  リン酸カルシウム系化合物の一次粒子と分散媒とを含む液体を、液滴として加熱雰囲気中に供給し、前記液滴中から前記分散媒を除去して前記一次粒子の集合体を得、該集合体を溶融するとともに球形化し、その後、固化させて、緻密質の二次粒子を得ることを特徴とする粒子の製造方法。
これにより、リン酸カルシウム系化合物で構成された緻密質の球状粒子を、効率よく安価に製造することができる。
【０００９】
（２）  前記加熱雰囲気は、雰囲気ガスを電離したプラズマを含む上記（１）に記載の粒子の製造方法。
これにより、一次粒子の集合体を溶融状態に容易に変化させ、二次粒子を得ることができる。
【００１０】
（３）  前記プラズマは、前記加熱雰囲気中にプラズマ炎を形成しており、
前記液体は、前記プラズマ炎の外周部に供給される上記（２）に記載の粒子の製造方法。
これにより、一次粒子を構成するリン酸カルシウム系化合物を分解することなく、緻密質の二次粒子をより確実に得ることができる。
【００１１】
（４）  前記プラズマ炎の外周部におけるプラズマ温度は、１０００〜３０００℃である上記（３）に記載の粒子の製造方法。
これにより、一次粒子を構成するリン酸カルシウム系化合物が分解するのをより確実に防止しつつ、集合体の確実な溶融を可能とする。
【００１２】
（５）  前記球形化した溶融状態の集合体を、強制的に冷却することにより固化させる上記（１）ないし（４）のいずれかに記載の粒子の製造方法。
これにより、単位時間あたりの二次粒子の収量を増大させ、二次粒子の製造コストの低減を図ることができる。
【００１３】
（６）  前記得られた二次粒子に対して、その表面の凹凸を低減または消失させる平滑化処理を施す上記（１）ないし（５）のいずれかに記載の粒子の製造方法。
これにより、二次粒子の表面が滑らかに整形され、二次粒子の流動性を高めることができる。
【００１４】
（７）  前記平滑化処理は、熱処理である上記（６）に記載の粒子の製造方法。
これにより、前記凹凸の低減または消失を、厳密な制御を必要とせず、乾式で容易に行うことができる。
【００１５】
（８）  前記熱処理の温度は、４００〜９００℃である上記（７）に記載の粒子の製造方法。
これにより、前述のプラズマ処理における未反応物が確実に反応を完了し、所望のリン酸カルシウム系化合物となる。また、この処理により、意図しない極めて微小な破片は、二次粒子表面に取り込まれて消失する。このため、得られた二次粒子を吸着装置に利用した場合、微小破片による目詰まりを効果的に防止できる。
【００１６】
（９）  前記得られた二次粒子は、その空孔率が５％以下である上記（１）ないし（８）のいずれかに記載の粒子の製造方法。
これにより、二次粒子は、特に機械的強度に優れたものとなる。
【００１７】
（１０）  前記得られた二次粒子は、その平均粒径が０．５〜２０μｍである上記（１）ないし（９）のいずれかに記載の粒子の製造方法。
【００１８】
本発明によれば、特にこのような粒径の二次粒子を、比較的短時間かつ低コストで製造することができる。
【００１９】
（１１）  前記得られた二次粒子は、下記式（Ｉ）で表される円形度係数Ｃの平均値が、０．８〜０．９９である上記（１）ないし（１０）のいずれかに記載の粒子の製造方法。
Ｃ＝４πＳ／Ｌ２  ・・・（Ｉ）
（ただし、式中、Ｓ［μｍ２］は、測定対象の粒子の投影像の面積、Ｌ［μｍ］は、測定対象の粒子の投影像の周囲長を表す。）
これにより、二次粒子は、流動性が高いものとなる。
【００２０】
（１２）  前記リン酸カルシウム系化合物は、ハイドロキシアパタイトまたはリン酸三カルシウムである上記（１）ないし（１１）のいずれかに記載の粒子の製造方法。
これらの化合物は、化学量論比の関係から、安定した結晶質の粒子を得易い組成である。
【００２１】
（１３）  上記（１）ないし（１２）のいずれかに記載の粒子の製造方法により製造されたことを特徴とする粒子。
これにより、リン酸カルシウム系化合物で構成された緻密質の球状粒子が得られる。
【００２２】
（１４）  カラムの充填空間に、吸着剤として上記（１３）に記載の粒子を充填してなることを特徴とする吸着装置。
これにより、分離特性の優れた吸着装置が得られる。
【発明の効果】
【００２３】
本発明によれば、リン酸カルシウム系化合物で構成された緻密質の球状粒子を、効率よく安価に製造することができる。
【００２４】
また、スラリーを液滴として、プラズマを含む加熱雰囲気中に供給すると、液滴の加熱が効率よく均一に行われ、一次粒子の集合体を溶融状態に容易に変化させ、二次粒子を得ることができる。
【００２５】
また、液滴がプラズマ炎の外周部に供給されると、液滴中の一次粒子を構成するリン酸カルシウム系化合物を分解することなく、集合体を溶融し、緻密質の二次粒子をより確実に得ることができる。
【００２６】
また、溶融状態の集合体を強制的に冷却すると、二次粒子の生成および冷却を効率よく短時間に行うことができるため、単位時間あたりの二次粒子の収量を増大させ、製造コストの低減を図ることができる。
【発明を実施するための最良の形態】
【００２７】
以下、本発明の粒子の製造方法、粒子および吸着装置を添付図面に示す好適実施形態に基づいて詳細に説明する。
【００２８】
本発明の粒子の製造方法は、リン酸カルシウム系化合物の一次粒子を含むスラリー（液体）を調製する工程（スラリー調製工程）と、このスラリーを液滴として加熱雰囲気中に供給し、緻密質の二次粒子（本発明の粒子）を得る工程（造粒工程）とを有する。以下、各工程を順次説明する。
【００２９】
［スラリー調製工程］
まず、分散媒中にリン酸カルシウム系化合物の一次粒子を加え、混合してスラリーを調製する。
【００３０】
リン酸カルシウム系化合物としては、例えば、ハイドロキシアパタイト、フッ素アパタイト、炭酸アパタイト等のアパタイト類、リン酸二カルシウム、リン酸三カルシウム、リン酸四カルシウム、リン酸八カルシウム等が挙げられる。
【００３１】
このようなリン酸カルシウム系化合物は、Ｃａ／Ｐ比が１〜２程度のものが好ましく、１．３〜１．７程度のものがより好ましい。Ｃａ／Ｐ比が前記範囲のリン酸カルシウム系化合物は、優れた生体安全性、生体適合性を有するため、生体材料として適している。
【００３２】
さらに、リン酸カルシウム系化合物としては、ハイドロキシアパタイト（Ｃａ／Ｐ比：１．６７）またはリン酸三カルシウム（Ｃａ／Ｐ比：１．５）が特に好ましい。これらの化合物は、化学量論比の関係から、安定した結晶質の粒子を得易い組成である。
【００３３】
また、ハイドロキシアパタイトおよびリン酸三カルシウムは、その組成や構造が人骨の無機成分に近く、生体親和性が高い材料である。したがって、生成された粒子は、生体由来成分に対して高い親和性を示すため、人工骨、骨補填材のような生体材料、クロマトグラフィーの固定相用材料等に好適に適用できる。
【００３４】
なお、このようなリン酸カルシウム系化合物は、公知の湿式合成法、乾式合成法および水熱合成法等により合成することができる。
【００３５】
また、一次粒子の形状は、特に限定されず、球状、針状、層状、不定形状等であってもよい。
【００３６】
分散媒としては、例えば、水や、メタノール、エタノール、ｎ−プロパノール、イソプロパノール等のアルコール系分散媒等が挙げられ、これらから選択される１種または２種以上を混合したものを用いることができる。
【００３７】
また、スラリーにおける一次粒子の濃度は、８ｗｔ％以上であるのが好ましく、１０〜３５ｗｔ％程度であるのがより好ましい。これにより、スラリーの粘度が最適化され、後述する工程において、微小かつ均一なサイズの液滴を得ることができる。
【００３８】
なお、分散媒中には、上述した材料以外の成分が含まれていてもよい。
また、必要に応じて、スラリー中の気泡を除去する脱気処理を施してもよい。脱気処理の方法は、例えば、スラリーに超音波振動を与える方法（超音波振動法）や、スラリーを減圧雰囲気中に置く方法（減圧法）等を用いることができる。
【００３９】
［造粒工程］
次に、調製したスラリーを液滴として、加熱雰囲気中に供給する。これにより、液滴を加熱雰囲気に接触させ、液滴中の分散媒を揮発・除去することができる。
【００４０】
スラリーを液滴にする方法としては、例えば、回転円盤による遠心噴霧法、圧力ノズルによる加圧噴霧法等が挙げられる。
【００４１】
また、この液滴中には、複数の一次粒子と分散媒が含まれている。
加熱雰囲気中に供給された液滴は、加熱雰囲気に接触することにより加熱され、液滴中の分散媒が揮発して除去される。これにより、一次粒子の集合体が形成される。
【００４２】
この集合体は、さらに加熱されると溶融し、溶融状態の集合体に生じる表面張力により球形化した後、固化する。これにより、球形状の二次粒子を得ることができる。
【００４３】
このような液滴から二次粒子への変化は、加熱雰囲気中において、ほぼ瞬時に行われる。
【００４４】
ここで、加熱雰囲気としては、特に限定されないが、雰囲気ガスを電離したプラズマを含むものが好ましい。プラズマは、液滴に対して、非常に高いエネルギーをより均一に付与することができるため、液滴の加熱を効率よく均一に行うことができる。
【００４５】
これにより、液滴中の分散媒を効率よく揮発・除去するとともに、一次粒子の集合体を溶融状態に容易に変化させ、二次粒子を得ることができる。
【００４６】
かかる観点から、プラズマとしては、特に、熱プラズマを用いるのが好ましい。熱プラズマは、比較的容易に得ることができるプラズマであり、雰囲気中の気体分子から容易にラジカル（化学活性種）を得ることができる。これにより、熱プラズマは、集合体に対して効率よく熱エネルギーを付与することができる。
【００４７】
また、ガスをプラズマ化する方法も、特に限定されないが、例えば、高周波誘導熱プラズマ、アーク放電、グロー放電のような放電による方法、レーザ光、ランプ光のような光照射による方法、化学反応熱のような熱の付与による方法等の各種プラズマ化法を用いることができる。
【００４８】
このうち、高周波誘導熱プラズマ法とは、高周波電流の流れるコイルによる電磁誘導作用によって雰囲気ガスを高温化し、電離してプラズマ化する方法である。
【００４９】
一方、アーク放電およびグロー放電は、減圧雰囲気における直流放電により生じる熱でプラズマ化する方法である。減圧雰囲気の圧力としては、１〜１５００Ｐａ程度であるのが好ましく、１．３〜１３００Ｐａ程度であるのがより好ましい。
【００５０】
レーザ光としては、例えば、ヘリウムネオンレーザ、アルゴンイオンレーザ、炭酸ガスレーザ、エキシマーレーザ、窒素レーザのようなガスレーザ、ルビーレーザ、ＹＡＧ（Yttrium Aluminum Garnet）レーザ、ガラスレーザ、ネオジウムレーザのような固体レーザ、ヘリウムカドミウムレーザ、銅蒸気レーザ、金蒸気レーザのような金属レーザ、半導体レーザ等を用いることができる。
【００５１】
ランプ光としては、例えば、フラッシュランプ、キセノンランプ、メタルハライドランプのような放電灯、ハロゲンランプ、タングステンランプのような発熱灯等を用いることができる。
化学反応熱としては、例えば、火薬の燃焼、爆発等を用いることができる。
【００５２】
プラズマ化法としては、以上のような方法の中でも、放電による方法を用いるのが好ましく、特に、高周波誘導熱プラズマによる方法を用いるのがより好ましい。放電による方法（特に高周波誘導熱プラズマによる方法）によれば、雰囲気ガスをより効率よくプラズマ化させることができるとともに、雰囲気温度を高い温度に設定するのが容易である。このため、二次粒子をより容易、確実かつ安価に製造することができる。
【００５３】
また、高周波誘導熱プラズマによれば、比較的大きな空間にムラの少ないプラズマを発生させることができるため、形状や粒径のばらつきが小さい二次粒子を製造することができるという利点もある。
【００５４】
上記の各種プラズマ化法で生成されたプラズマは、一般に、中心部ほどプラズマ温度が高く、外周部ほど低いプラズマ温度分布を有するプラズマ炎を形成する。
【００５５】
例えば、高周波誘導熱プラズマでは、前述のコイルの中心部ほど電磁誘導作用が強いため、電磁誘導作用により加速された電子と、加熱雰囲気中の気体分子とがより激しく衝突し、中心部ほどプラズマ温度の高いプラズマ炎が形成される。
【００５６】
このプラズマ炎は、その中心部のプラズマ温度が、好ましくは２０００〜１５０００℃程度、より好ましくは７０００〜１５０００℃程度、さらに好ましくは１００００〜１５０００℃程度とされる。
【００５７】
ここで、液滴は、このプラズマ炎の外周部に供給されるのが好ましい。プラズマ炎の外周部は、中心部に比べてプラズマ温度が低いため、一次粒子を構成するリン酸カルシウム系化合物を分解することなく、集合体を溶融することができる。このため、緻密質の二次粒子をより確実に得ることができる。
【００５８】
かかる観点から、プラズマ炎は、その外周部のプラズマ温度が、１０００〜３０００℃程度であるのが好ましく、１５００〜２５００℃程度であるのがより好ましい。これにより、一次粒子を構成するリン酸カルシウム系化合物が分解するのをより確実に防止しつつ、集合体の確実な溶融を可能とする。
【００５９】
なお、上記のプラズマ温度とは、実際の雰囲気の温度ではなく、プラズマが有する運動エネルギーを温度の単位に換算した理論上の温度のことを言う。
【００６０】
このような造粒工程では、球形化した溶融状態の集合体を、プラズマ炎から遠ざけることにより固化させてもよいが、強制的に冷却することにより固化させるのが好ましい。これにより、二次粒子の冷却を効率よく短時間に行うことができるため、単位時間あたりの二次粒子の収量を増大させることができる。その結果、二次粒子の製造コストの低減を図ることができる。
【００６１】
また、二次粒子が十分に冷却されていると、生成後の二次粒子が堆積した際に、二次粒子自体の温度により二次粒子が変形するのを防止することもできる。
【００６２】
次に、得られた二次粒子に対しては、必要に応じて、その表面の凹凸を低減または消失させる平滑化処理を施してもよい。これにより、二次粒子の表面が滑らかに整形され、二次粒子の流動性を高めることができる。
【００６３】
この平滑化処理としては、例えば、熱処理、薬液処理等が挙げられるが、特に熱処理であるのが好ましい。熱処理によれば、例えば、二次粒子の表面に付着または突出した一次粒子やその断片等を二次粒子表面に取り込むことにより、二次粒子の表面を滑らかに整形することができる。
【００６４】
また、熱処理で前記凹凸を低減または消失させる場合、厳密な制御を必要とせず、また、乾式で容易に行うことができる。
【００６５】
かかる観点から、この熱処理の温度は、二次粒子の一部が表面に取り込まれる程度の温度であればよく、リン酸カルシウム系化合物の組成によっても若干異なるが、４００〜９００℃程度であるのが好ましく、６００〜７５０℃程度であるのがより好ましい。これにより、前述のプラズマ処理における未反応物（カルシウム源及びリン酸源）が確実に反応を完了し、所望のリン酸カルシウム系化合物となる。また、この処理により、意図しない極めて微小な破片は、二次粒子表面に取り込まれて消失する。このため、得られた二次粒子を吸着装置に利用した場合、微小破片による目詰まりを効果的に防止できる。
【００６６】
熱処理の時間は、特に限定されないが、１０分〜３時間程度であるのが好ましく、３０分〜２時間程度であるのがより好ましい。
【００６７】
熱処理の雰囲気としては、例えば、大気、酸素のような酸化性雰囲気、窒素、アルゴンのような不活性雰囲気、水素、一酸化炭素のような還元性雰囲気、減圧雰囲気等が挙げられる。
【００６８】
このようにして得られた二次粒子の平均粒径は、０．５〜２０μｍ程度であるのが好ましく、１〜１０μｍ程度であるのがより好ましい。本発明によれば、特にこのような粒径の二次粒子を、比較的短時間かつ低コストで製造することができる。
【００６９】
また、このような粒径の二次粒子は、例えば、吸着装置の吸着剤や、タンパク質や核酸、細胞等の捕捉対象物を吸着（捕捉）し得る担体等として好適に用いることができる。
【００７０】
緻密質の二次粒子の空孔率は、５％以下であるのが好ましく、３％以下であるのがより好ましい。これにより、二次粒子は、特に機械的強度に優れたものとなり、例えば、この二次粒子を用いて製造した焼結体を構成材料とする骨補填材は、欠損等が生じ難い、強固なものとなる。このような緻密な二次粒子の製造に、本発明が好適に適用できる。
【００７１】
また、液体クロマトグラフィー用吸着装置の吸着剤として、高い圧力を付与された場合でも、二次粒子の崩壊が防止され、吸着剤としての機能を長期間維持することができる。
【００７２】
また、前述したように、二次粒子は球形状をなしているが、この二次粒子の下記式（Ｉ）で表される円形度係数Ｃの平均値は、０．８〜０．９９程度であるのが好ましく、０．８５〜０．９９程度であるのがより好ましい。
Ｃ＝４πＳ／Ｌ２  ・・・（Ｉ）
（ただし、式中、Ｓ［μｍ２］は、測定対象の粒子の投影像の面積、Ｌ［μｍ］は、測定対象の粒子の投影像の周囲長を表す。）
【００７３】
なお、円形度係数Ｃは、測定対象の粒子の投影像が真円である場合が最大値１となり、数値が最大値１に近いほど粒子が真球に近いことを示す。
【００７４】
円形度係数Ｃが上記数値範囲を満たすような二次粒子は、真球に近い形状をなしているため、例えば、分散媒に対して優れた分散性を示すことができる。その結果、例えば、前述の捕捉対象物を含有する液体試料中に、二次粒子を均一に分散させることができるため、この粒子を、捕捉対象物を効率よく吸着（捕捉）し得る担体として特に好適に用いることができる。
【００７５】
また、二次粒子がほぼ真球に近い形状をなしていると、流動性が向上するため、二次粒子を成形する際に、二次粒子の充填性や成形体の密度の向上を図ることができる。これにより、二次粒子を、緻密で高強度の成形体を得るための原料粒子として用いることができる。さらに、この成形体を焼成することにより、寸法精度に優れた高強度の焼結体を得ることができる。
【００７６】
また、例えば、二次粒子をファンデーションのような化粧品に適用した場合、滑りがよく、化粧乗りの良好なものとなる。
【００７７】
以上、本発明の粒子の製造方法について説明したが、この方法は、例えば、図１に示すような装置によって好適に実施される。
【００７８】
図１は、高周波誘導熱プラズマによりプラズマを発生させ、リン酸カルシウム系化合物球状粒子を製造することができる熱プラズマ装置の模式図（縦断面図）である。なお、以下の説明では、図１中の上側を「上」、下側を「下」と言う。また、図１では、図が煩雑となるのを避けるため、一部の部材を省略している。
【００７９】
リン酸カルシウム系化合物粒子の製造装置（熱プラズマ装置）１は、熱プラズマを発生させるプラズマトーチ２と、原材料をプラズマトーチ２内へ供給する原材料供給装置３と、リン酸カルシウム系化合物粒子（二次粒子）８を生成するチャンバー４と、生成されたリン酸カルシウム系化合物粒子８を回収する回収部５と、を含んで構成される。
【００８０】
プラズマトーチ２は、石英管２ａと、その外側を取り巻く高周波発振用コイル２ｂとで構成される。プラズマトーチ２の側部には、原材料と噴霧ガス（キャリアガス）とをプラズマトーチ２内に導入するための導入管２ｄが設けられている。また、プラズマトーチ２の上部には、プラズマガス導入口２ｃが設けられており、プラズマガス（雰囲気ガス）はプラズマガス導入口２ｃより、石英管２ａの内管に沿って垂直方向に導入される。
【００８１】
プラズマガスは、プラズマガス供給源６からプラズマガス導入口２ｃへ送り込まれる。プラズマガスとしては、例えばアルゴン、窒素、水素、酸素等、またはこれらの混合ガスが用いられる。プラズマガス供給源６には、例えば２種類のプラズマガスが準備されている。プラズマガスは、プラズマガス供給源６からプラズマ導入口２ｃを介して、石英管２ａ内に送り込まれる。そして、高周波発振用コイル２ｂに高周波電流が印加されて、プラズマ炎７が発生する。
【００８２】
前述したように、このプラズマ炎７は、中心部ほどプラズマ温度が高く、外周部ほどプラズマ温度が低くなるような温度分布を有している。
【００８３】
なお、石英管２ａの外側は、同心円上に形成された管（図示せず）で囲まれており、この管と石英管２ａとの間に冷却水（図示せず）が循環して、石英管２ａを水冷し、プラズマトーチ２内で発生したプラズマ炎７により石英管２ａが高温になりすぎるのを防いでいる。
【００８４】
原材料である一次粒子を含むスラリー３ａをプラズマトーチ２内へ供給する原材料供給装置３は、プラズマトーチ２の側部に設けられた導入管２ｄへ管９を介して繋げられている。スラリーとは、細かい固体の粒子が液体の中に混ざっている、固体と液体の混合物のことである。
【００８５】
原材料供給装置３には、スラリー３ａを入れる容器３ｂと、容器３ｂ中のスラリー３ａを攪拌する攪拌機３ｃと、導入管２ｄを介してスラリー３ａに圧力をかけプラズマトーチ２内に供給するためのポンプ３ｄと、噴霧ガス供給源３ｅと、が備えられている。噴霧ガスは、噴霧ガス供給源３ｅからスラリー３ａと共に、導入管２ｄを介してプラズマトーチ２内へ供給される。これにより、スラリー３ａをプラズマトーチ２内に噴霧する。要するにスラリー３ａを液滴化させることができる。噴霧ガスにはアルゴン、窒素、水素、酸素、空気等が用いられる。
【００８６】
本実施形態では、プラズマトーチ２の側部に導入管２ｄが設けられており、スラリー３ａを、プラズマ炎７の中心部を避け、外周部に供給し得るよう構成されている。
【００８７】
一方、プラズマトーチ２の下方に隣接して設けられたチャンバー４では、リン酸カルシウム系化合物粒子（二次粒子）８が生成される。つまり、原料供給装置３からプラズマトーチ２内に噴霧された（液滴化された）スラリー３ａは、プラズマ炎７中で分散媒が揮発・除去され、一次粒子の集合体となる。さらに、この集合体は溶融状態となり、表面張力で球形化しつつプラズマ炎７から遠ざかることにより固化して、チャンバー４内で、リン酸カルシウム系化合物粒子８となる。
【００８８】
チャンバー４の上部には、冷却手段１０が設けられている。
冷却手段１０の冷却方法としては、特に限定されないが、図１に示すように冷却ガス１１に接触させる方法、チャンバー４内のガスを冷却する方法等が挙げられる。
【００８９】
冷却ガス１１としては、例えば、大気、酸素のような酸化性ガス、窒素、ヘリウム、ネオン、アルゴンのような不活性ガス、水素、一酸化炭素のような還元性ガス等が挙げられるが、不活性ガスを用いるのが好ましい。これにより、リン酸カルシウム系化合物の酸化または還元による変性を防止することができる。
【００９０】
また、チャンバー４内のガスを冷却する方法としては、冷媒等でチャンバー４を冷却することにより、熱伝達でガスを冷却する方法等が挙げられる。
なお、この冷却手段１０は、必要に応じて設ければよく、省略することもできる。
【００９１】
チャンバー４の側方下部には、生成されたリン酸カルシウム系化合物粒子８を回収する回収部５が設けられている。回収部５は、回収室５ａと、回収室５ａ内に設けられたフィルタ５ｂと、回収室５ａ上部に設けられた管５ｃを介して繋げられた真空ポンプ（図示せず）と、を備える。生成された粒子は、真空ポンプ（図示せず）で吸引されることにより、回収室５ａ内に引き込まれ、フィルタ５ｂ表面で留まった状態にされて回収される。
【００９２】
また、本発明の粒子の製造方法で得られた二次粒子（本発明の粒子）は、人工骨、骨補填材のような生体材料、クロマトグラフィーの固定相用材料、細胞等固定用担体、ウイルス吸着機能性マスク、消臭スプレー、抗菌性石鹸のようなヘルスケア商品の吸着剤、パウダー、ファンデーションのような化粧品等に適用することができる。
【００９３】
ここで、生体材料等に用いる焼結体は、例えば、次のようにして製造することができる。
【００９４】
まず、前述のようにして、リン酸カルシウム系化合物の二次粒子を得る。
次に、このリン酸カルシウム系化合物の二次粒子を所望の形状に成形して、成形体を得る。
【００９５】
この成形方法としては、例えば、Ｉ：リン酸カルシウム系化合物の二次粒子を含むスラリーを、所望の型内に充填して、成形する方法、II：前記スラリーに対して、沈殿または遠心分離により固形分を偏在させる方法、III：前記スラリーを所望の型内に入れ、脱水処理し、固形分を型内に残す方法、IV：圧縮成形法、Ｖ：リン酸カルシウム系化合物の二次粒子と水状の糊とを混ぜ、これを型に入れ乾燥させる方法等、種々の方法により製造することができる。
【００９６】
このようにして得られた成形体に対しては、例えば、自然乾燥、温風乾燥、フリーズドライ、真空乾燥等の方法により、乾燥がなされる。
【００９７】
また、得られた成形体に対しては、成形後、例えば、切断、切削、研削、研磨等の機械加工を施してもよい。
【００９８】
次に、乾燥後の成形体を、例えば炉等で焼成することにより、焼結体を得る。
焼成の際の温度としては、リン酸カルシウム系化合物が焼結する温度であればよく、具体的には７００〜１３００℃程度であるのが好ましく、９００〜１２５０℃程度であるのがより好ましい。
【００９９】
また、焼成の際の時間としては、前記焼成温度等によっても若干異なり、特に限定されないが、０．１〜１０時間程度であるのが好ましく、１〜５時間程度であるのがより好ましい。
【０１００】
また、焼成の際の雰囲気としては、特に限定されないが、例えば、大気、酸素等の酸化性雰囲気、窒素、ヘリウム、ネオン、アルゴン等の不活性雰囲気、水素、一酸化炭素等の還元性雰囲気、減圧雰囲気等が挙げられる。
【０１０１】
なお、焼成は、必要に応じて、複数回繰り返し行うようにしてもよい。
このようにして、焼結体を得ることができる。
【０１０２】
次に、本発明の粒子を備える本発明の吸着装置について説明する。
ここでは、一例として、本発明の粒子を液体クロマトグラフィー用吸着装置の吸着剤として用いた場合について説明する。
【０１０３】
図２は、本発明の吸着装置の実施形態を示す図（縦断面図）である。なお、以下の説明では、図２中の上側を「流入側」、下側を「流出側」と言う。
【０１０４】
ここで、流入側とは、目的とする化合物を分離・精製する際に、例えば試料、溶出液等の液体を、本発明の吸着装置に供給する側のことを言い、一方、流出側とは、前記流入側と反対側、すなわち、前記液体が本発明の吸着装置から流出する側のことを言う。
【０１０５】
図２に示す吸着装置１００は、カラム１０２と、粒状の吸着剤１０３と、２枚のフィルタ部材１０４、１０５とを有している。
【０１０６】
カラム１０２は、カラム本体１２１と、このカラム本体１２１の流入側端部および流出側端部に、それぞれ装着されるキャップ（蓋体）１２２、１２３とで構成されている。
【０１０７】
カラム本体１２１は、例えば円筒状の部材で構成されている。
また、カラム本体１２１には、その流入側開口および流出側開口を、それぞれ塞ぐようにフィルタ部材１０４、１０５を配置した状態で、その流入側端部および流出側端部に、それぞれキャップ１２２、１２３が螺合により装着される。
【０１０８】
このような構成のカラム１０２では、カラム本体１２１と各フィルタ部材１０４、１０５とにより、吸着剤充填空間１２０が画成されている。そして、この吸着剤充填空間１２０の少なくとも一部に（本実施形態では、ほぼ満量で）、吸着剤（本発明の粒子）１０３が充填されている。
【０１０９】
また、カラム本体１２１に各キャップ１２２、１２３を装着した状態で、これらの間の液密性が確保されるように構成されている。
【０１１０】
各キャップ１２２、１２３のほぼ中央には、それぞれ、流入管１２４および流出管１２５が液密に固着（固定）されている。この流入管１２４およびフィルタ部材１０４を介して吸着剤１０３に、例えば試料、溶出液等の液体が供給される。また、吸着剤１０３に供給された液体は、吸着剤１０３同士の間（間隙）を通過して、フィルタ部材１０５および流出管１２５を介して、カラム１０２外へ流出する。このとき、試料に含まれる各成分（化合物）は、吸着剤１０３に対する吸着性の差異に基づいて相互に分離される。
【０１１１】
各フィルタ部材１０４、１０５は、それぞれ、吸着剤充填空間１２０から吸着剤１０３が流出するのを防止する機能を有するものである。
【０１１２】
ここで、液体が吸着剤充填空間１２０を通過する際には、ポンプ等で高い圧力が付与される。本発明の緻密質の粒子で構成された吸着剤１０３は、高い機械的強度を有しているため、この圧力によって崩壊するのを防止することができる。これにより、崩壊した吸着剤１０３の破片が、フィルタ部材１０５に堆積し、フィルタ部材１０５に目詰まりが生じるのを防止することができる。その結果、吸着装置１００の長寿命化を図ることができる。
【０１１３】
また、緻密質の粒子であれば、粒子の空孔内に液体が浸入することがなく、分離成分の粒子内拡散を抑制または防止することもできる。これにより、吸着装置の分離特性の低下を防止することができる。
【０１１４】
以上、本発明の粒子の製造方法、粒子および吸着装置について図示の実施形態について説明したが、本発明は、これらに限定されるものではない。
【０１１５】
例えば、本発明の粒子の製造方法は、必要に応じて、任意の目的の工程を追加することもできる。
【実施例】
【０１１６】
次に、本発明の具体的実施例について説明する。
１．粒子および吸着装置の製造
（実施例１）
［１］  まず、一般的な湿式合成法により、平均粒径１５０ｎｍのハイドロキシアパタイト粒子（一次粒子）を生成した。
【０１１７】
次に、５０ｖｏｌ％エタノール水溶液（分散媒）中に、濃度が３０ｗｔ％となるように一次粒子を加え、混合してスラリーを調製した。
次に、このスラリーに超音波振動を与え、スラリー中の気泡を除去した（脱気処理）。
【０１１８】
［２］  次に、得られたスラリーを、図１に示す熱プラズマ装置のプラズマ炎の外周部付近に噴霧し、球状の粒子（二次粒子）を得た。なお、冷却ガスとしては、空気を用いた。
【０１１９】
以下に熱プラズマ装置の設定条件を示す。
・高周波電流の周波数            ：４ＭＨｚ
・高周波電流の出力              ：７０ｋＷ
・プラズマ炎中心部のプラズマ温度：１００００℃
・プラズマ炎外周部のプラズマ温度：２０００℃
・プラズマ化ガスの種類          ：アルゴン＋酸素
なお、得られた粒子の平均粒径は、３μｍであった。
【０１２０】
［３］  次に、得られた粒子に対して、熱処理を施した。
以下に熱処理条件を示す。
【０１２１】
・温度                          ：９００℃
・時間                          ：１時間
・雰囲気                        ：大気雰囲気
【０１２２】
［４］  熱処理を施した粒子を、図２に示すようなカラム本体（内径４．６ｍｍ×長さ３５ｍｍ）内の空間に充填し、液体クロマトグラフィー用吸着装置を得た。
【０１２３】
（実施例２）
前記工程［３］の熱処理の温度を７００℃に変更した以外は、前記実施例１と同様にして粒子および吸着装置を得た。
【０１２４】
（実施例３）
前記工程［３］の熱処理の温度を４００℃に変更した以外は、前記実施例１と同様にして粒子および吸着装置を得た。
【０１２５】
（実施例４）
前記工程［３］の熱処理を省略した以外は、前記実施例１と同様にして粒子および吸着装置を得た。
【０１２６】
（実施例５）
電気ヒーターで加熱した雰囲気中にスラリーを噴霧するように変更した以外は、前記実施例１と同様にして粒子および吸着装置を得た。
【０１２７】
なお、前記工程［２］における噴霧したスラリー（液滴）の加熱温度は、１８００℃とした。
【０１２８】
（比較例）
前記実施例１の工程［２］〜［３］を以下のように変更した以外は、前記実施例１と同様にして、粒子および吸着装置を得た。
【０１２９】
［２］  次に、得られたスラリーを、噴霧乾燥法（スプレードライ）により造粒し、球状の粒子を得た。
なお、得られた粒子の平均粒径は、５μｍであった。
【０１３０】
［３］  次に、得られた粒子に対して、熱処理を施した。
以下に熱処理条件を示す。
・温度                          ：９５０℃
・時間                          ：１時間
・雰囲気                        ：大気雰囲気
【０１３１】
２．評価
２．１  粒子構造、形状および粒径の評価
各実施例および比較例で得られた粒子構造と平均粒径を評価した。
粒子構造は、粒子を走査型電子顕微鏡（ＳＥＭ）で観察することにより行った。
【０１３２】
なお、代表として、実施例２の観察像を図３、実施例４の観察像を図４、比較例の観察像を図５にそれぞれ示す。
【０１３３】
顕微鏡による観察の結果、各実施例および各比較例で得られた粒子は、いずれもほぼ球形をなしていることが確認できた。
【０１３４】
なかでも、各実施例で得られた粒子は、粒子表面が滑らかであった。特に、実施例２で得られた粒子は、その傾向が顕著であった。
【０１３５】
一方、比較例で得られた粒子は、多数の一次粒子が集合した集合体で構成されている様子が認められた。また、一次粒子同士の間には、多数の空孔が認められた。
【０１３６】
また、各観察像に対して、画像解析ソフトウェア（住友金属テクノロジー社製、「粒子解析  Ｖｅｒ．２．０」）を用い、下記式（Ｉ）で表される円形度係数Ｃを求めた。そして、粒子１０個の平均値を算出した。
Ｃ＝４πＳ／Ｌ２  ・・・（Ｉ）
（ただし、式中、Ｓ［μｍ２］は、測定対象の粒子の投影像の面積、Ｌ［μｍ］は、測定対象の粒子の投影像の周囲長を表す。）
【０１３７】
また、平均粒径は、各観察像から求めた粒子１０個の粒径の平均値とした。
これらの円形度係数Ｃの平均値と平均粒径の評価結果を表１に示す。
【０１３８】
【表１】
2007099555.tif 000002
【０１３９】
表１からも明らかなように、各実施例で得られた粒子は、いずれも、円形度係数Ｃが０．８５以上と高く、真球に近い形状をなしていることが認められた。
【０１４０】
一方、比較例で得られた粒子は、円形度係数Ｃが０．８５未満と低いものであった。
また、各実施例および比較例で得られた粒子は、いずれも平均粒径が４μｍ前後の粒子であった。
【０１４１】
さらに、実施例１〜４で得られた粒子は、いずれも平均粒径が２〜３μｍと特に小さいことが確認できた。
【０１４２】
２．２  空孔率の評価
各実施例で得られた粒子の空孔率を評価した。
【０１４３】
この空孔率の評価は、水銀圧入法による細孔径分布を測定することにより行った。
その結果、空孔率は、いずれも１％未満であった。
【０１４４】
２．３  吸着装置の特性評価
各実施例および比較例で得られた吸着装置の成分分離特性を評価した。
【０１４５】
まず、吸着装置内に、１ｍＭのリン酸ナトリウム緩衝液（ｐＨ６．８）を導入して平衡化を図った。
【０１４６】
次に、吸着装置内に、試料として、オバルブミン、ミオグロビン、キモトリプシノーゲンおよびチトクロームＣの各成分を含むサンプル３０μＬを注入した。
【０１４７】
そして、リニアグラジエント法により、吸着装置内を通過するリン酸ナトリウム緩衝液（ｐＨ６．８）の濃度が、１２分間で１ｍＭから１Ｍに徐々に変化するようにして、各成分の分離を行った。
【０１４８】
また、溶出液の波長２８０ｎｍの吸光度を、ＵＶ検出器を用いて経時的に測定した。
この測定結果を図６に示す。なお、図６には、代表として、実施例１〜３と比較例の吸光度分布（左縦軸）と、併せて、溶出液の電気伝導率（右縦軸）の推移を示す。また、横軸は、溶出液の体積を示す。
【０１４９】
図６では、吸光度曲線においても、試料中の４種類の成分に起因する主に４つのピークが認められる。
【０１５０】
いずれの吸着装置においても、４つのピークを確実に分離しており、分解能はほぼ同等と言える。
【０１５１】
なお、比較例で得られた吸着装置においても、粒子が多孔質であり、試料が粒子内部をも通過するため、良好な分離能が得られている。しかし、多孔質であることから機械的強度が各実施例の粒子と比較して低く、比較例の吸着装置は、繰り返しの使用には耐えられないものと推測できる。
【０１５２】
また、実施例１〜３を比較すると、実施例２が若干分解能が高いことが認められた。これらの吸着装置は、粒子の熱処理の温度のみの差異であるため、この場合では、熱処理の温度としては７００℃が最も好ましいことが明らかとなった。
【図面の簡単な説明】
【０１５３】
【図１】熱プラズマ装置の模式図（縦断面図）である。
【図２】本発明の吸着装置の実施形態を示す図（縦断面図）である。
【図３】実施例２で得られた粒子の走査型電子顕微鏡による観察像である。
【図４】実施例４で得られた粒子の走査型電子顕微鏡による観察像である。
【図５】比較例で得られた粒子の走査型電子顕微鏡による観察像である。
【図６】実施例１〜３および比較例で得られた吸着装置による成分分離評価結果を示す吸光度分布である。
【符号の説明】
【０１５４】
１              粒子の製造装置（熱プラズマ装置）
２              プラズマトーチ
２ａ            石英管
２ｂ            高周波発振用コイル
２ｃ            プラズマガス導入口
２ｄ            導入管
３              原料供給装置
３ａ            スラリー
３ｂ            容器
３ｃ            攪拌機
３ｄ            ポンプ
３ｅ            噴霧ガス供給源
４              チャンバー
５              回収部
５ａ            回収室
５ｂ            フィルタ
５ｃ            管
６              プラズマガス供給源
７              プラズマ炎
８              リン酸カルシウム系化合物粒子
９              管
１０            冷却手段
１１            冷却ガス
１００          吸着装置
１０２          カラム
１０３          吸着剤
１０４、１０５  フィルタ部材
１２０          吸着剤充填空間
１２１          カラム本体
１２２、１２３  キャップ
１２４          流入管
１２５          流出管
【図１】
2007099555.tif 000003
【図２】
2007099555.tif 000004
【図３】
2007099555.tif 000005
【図４】
2007099555.tif 000006
【図５】
2007099555.tif 000007
【図６】
2007099555.tif 000008